Brevet FR2317248A1 — publié le 19770204

a) Liant des synthèses permettant la confection des bétons thermoplastiques à hautes caractéristiques. b) Ce béton de pZastique ainsi fabriqué peut être utilisé dans Zes secteurs des Travaux Publics et ceZui de la construction. c) Depuis quelques années, iZ est empZoyé des bétons de résines, ces bétons sont en général à base de résines thermodurcissables. Les prix de ces résines font que Zes prix de revient des dits bétons sont très élevés : en raison de la polymérisation rapide des dites résines, ils sont en même temps d'un empZoi délicat. Certains essais ont été réaZisés avec des résines thermopZastiques, mais Ze pourcentage des résines empZoyées est de l'ordre de 15 à 20 % du poids des charges ou agrégats, en raison du manque de mouiZZabiZité des dites résines. On avait constaté que les poZymères oxydables ou sensibles à l'oxydation dans Z'air, tels que Zes poly-oléfines acquéraient des meilleures propriétés dra- dhérence, si elles subissaient une oxydation superficielle. On connaît déjà les propriétés de l'oxydation sur Zes poly-oléfines, elles étaient mises à profit pour assurer un meilleur-accrochage des encres d'impression. On se servait alors d'une flamme oxydante, soit d'un mélange suTfoehronique, du chlore ou par un bombardement électronique et des différents traitements préaZabZes, pour provoquer une oxydation des extrémités des ehatnes, ayant une polarité favorisant la mouillabilité du matériau, alors que la molécule normaZe reste apoZaire et rétive à tout accrochage. IZ faZZait, pour obtenir ces résultats, faire subir des traitements préalables aux poZy-oZéfines avant la mise sur machines d'impression, soit au cours de l'opération même, cella nécessitait des équipements spéciaux, mais toutefois cette oxydation n'était pas superficielle. d) Cette invention envisage donc la suppression de tous ces trai- tements pour faciliter l'oxydation des résines thermoplastiques employées, grâce d l'apport d'une faibZe quantité d'un additif aux dites résines et cela pour un prix peu élevé. Car cet adjuvant puZvéruZent ainsi incorporé agit en queZque sorte Zors du brassage dans la machine, comme un catalyseur d'oxydation et ceci dans toute la masse, ce qui favorise ainsi l'accrochage des résines empZoyées aux granulats ou charges e) ExempZe de fabrication et d'utilisation : dans un fondoir chauffant, on met 1 000 kg de graviers 0,8 calcaire3 on chauffe Zes dits graviers jusqu a une température de 1700 puis on incorpo- re dans ces agrégats 100 kg de résines poZyéthyZènes et 1,5 kg d'additif. En maintenant la température à 1700, on brasse pendant quelques minutes et Zorsque Ze méZange est bien homogène, il est pet d l'emploi. Pour un revêtement3 on répand a même le soZ, on règZe et on compacte comme pour un revêtement en enrobés de bitume. Pour faciliter l'oxydation de la résine thermoplastique3 iZ est nécessaire de travailler avec une eireuZetion d'air a Zrinté- rieur de Z'appareiZ. Des éprouvettes faites avec ce béton (essais Duriez) ont donné d'excellents résultats après 24 heures de fabrication. Compression : 230 à 250 bars cm2 en 0,8 calcaire. traction : 45 à 50 bars cm2. Poinçonnement : 450 bars cm2. Résistance au cisaillement. InattaquabZe par Zes acides, bases, hydrocarbures. Résiste très bien aux variations des températures importantes. Ce béton plastique permet par sa souplesse d'absorber Zes vibrations et de réduire Zes niveaux sonores. f) Grâce a ses qualités mécaniques, améliorées par l'apport de l'additif, ce béton a de nombreuses utiZisations : revêtements routiers en tous genres, bordures, soZs industriels3 parkings, stations-service, bandes de roulement, étanchéité de toutes sortes, terrasses, terrains de sports, tennis, piscines3 travaux portuai res et irrigation. IZ peut être utilisé pour certains éléments préfabriqués dans Ze bâtiment : cloisons, panneaux, planchers, soZs, pavages, carre Zages, truites et certains éléments de construction. IZ peut remplacer certains éléments actuels en béton armé tuyaux d'évacuation ou de drainage, bassin des retenues (barrages, etc...), tables salantes, aérodromes, pistes, hangars, traverses de chemins de fer. Cette Ziste est nominative, non limitative. Revendications 1 Invention d'un liant de synthèses permettant la confection de bétons de résines caractérisée par Ze fait que ce Ziant est a base de résines thermoplastiques, d'un adjuvant pulvérulent et de charge minérale ou végétale, 2 Invention seZon Zes quelconques revendications caractérisée par le fait que ce liant est à base de résines thermoplastiques poZymères de la famille des poty-oléfines. 3 Invention seZon tes quelconques revendications caractérisée par le fait que les plastiques sont des polyéthylènes. 4 Invention selon Zes quelconques revendications caractérisée par te fait que Zes plastiques peuvent être du P. V. C., du chlorure de poZyvyniZe, des polystyrènes. 5 Invention suivant les quelconques revendications caractérisée par le fait que les plastiques peuvent être des plastiques de récupération ou des déchets industriels. 6 Invention suivant Zes quelconques revendications caractérisée par le fait que te pourcentage des plastiques employés est de l'ordre de 3 d 10 x du poids des agrégats. 7 Invention selon les quelconques revendications caractérisée par te fait que l'additif est : polystyrène sulfonné, polymère hydrocarbure sulfoné. 8 Invention selon Zes quelconques revendications caractérisée par le fait que Ze pourcentage de t'additif est de Z'ordre de 0,5 a 5 % du poids de la résine plastique employée. 9 Invention seZon Zes quelconques revendications caractérisée par le fait que tes charges ou granulats utilisés pour la fabrication de ces bétons peuvent être des gravillons en tous genres et de toutes granulométries, du sabZe de rivière et de mer, des charges préparées, telles que l'argile expansée, verres expansés, cristaux, déchets des marbres, porphyres... sans que cette Ziste nominative soit limitative. 10 Invention suivant les quelconques revendications caractérisée par le fait que ce béton peut être obtenu suivant la méthode ex- pliqués dans la description ainsi que par tout autre appareiZZage de même conception, ctest-2-dire malaxant et chauffant et avec Z'empZoi d'additif différent de par Zeur nature et composition, chargé d'oxygène de par sa fabrication, ex. : produit expansé ou oxydant agissant comme catalyseur d'ozydation.